(57)【特許請求の範囲】
【請求項１】
（１）Ｎ−オキシル化合物、及びハロゲン化イソシアヌル酸又はその塩を含む第１の反応溶液中で、セルロース繊維を酸化させる第１の酸化処理工程、及び
（２）前記工程（１）で得られた酸化セルロース繊維を、酸化剤を含む第２の反応溶液中で酸化させることにより、前記工程（１）で得られた酸化セルロース繊維中に存在するアルデヒド基を酸化する第２の酸化処理工程
を含む親水性化セルロース繊維の製造方法。
【請求項２】
工程（１）において、第１の反応溶液中にさらに助触媒を含む請求項１に記載の親水性化セルロース繊維の製造方法。
【請求項３】
工程（１）における助触媒が、アルカリ金属塩、アルカリ土類金属塩、アンモニウム塩、及び硫酸塩からなる少なくとも１種の塩である請求項２に記載の親水性化セルロース繊維の製造方法。
【請求項４】
工程（２）における酸化剤が、ハロゲン酸系酸化剤である請求項１〜３のいずれかに記載の親水性化セルロース繊維の製造方法。
【請求項５】
ハロゲン酸系酸化剤が、亜ハロゲン酸又はその塩である請求項４に記載の親水性化セルロース繊維の製造方法。
【請求項６】
（３）工程（２）で得られた酸化セルロース繊維を、さらに脱ハロゲン処理する工程を含む請求項１〜５のいずれかに記載の親水性化セルロース繊維の製造方法。
【請求項７】
工程（１）における第１の反応溶液のｐＨが８〜１２である請求項１〜６のいずれかに記載の親水性化セルロース繊維の製造方法。
【請求項８】
工程（２）における第２の反応溶液のｐＨが３〜７である請求項１〜７のいずれかに記載の親水性化セルロース繊維の製造方法。
【請求項９】
（４ａ）工程（２）によって得られた酸化セルロース繊維を、さらに還元剤を含む反応溶液中で還元させる還元処理工程を含む請求項１〜５のいずれかに記載の親水性化セルロース繊維の製造方法。
【請求項１０】
（４ｂ）工程（３）によって得られた酸化セルロース繊維を、さらに還元剤を含む反応溶液中で還元させる還元処理工程を含む請求項６〜９のいずれかに記載の親水性化セルロース繊維の製造方法。
【請求項１１】
還元工程における還元剤が、チオ尿素、ハイドロサルファイト、亜硫酸水素ナトリウム、水素化ホウ素ナトリウム、シアノ水素化ホウ素ナトリウム、及び水素化ホウ素リチウムよりなる群から選ばれる少なくとも１種である請求項９又は１０に記載の親水性化セルロース繊維の製造方法。
【発明の詳細な説明】
【技術分野】
【０００１】
本発明は、親水性化セルロース繊維の製造方法、より詳細には、Ｎ−オキシル化合物、及びハロゲン化イソシアヌル酸又はその塩を用いてセルロース繊維を酸化させる工程を含む親水性化セルロース繊維の製造方法に関するものである。
【背景技術】
【０００２】
従来、肌着等の綿衣料製品（セルロース繊維製品）では、高い吸湿性と放湿性とが求められており、同分野の製品における差別化要素となっている。セルロース繊維の親水性化処理方法としては、種々のものが知られており、代表的な例としては、セルロースの水酸基をカルボキシル基に酸化する方法がある。
【０００３】
かかるセルロースの水酸基をカルボキシル基に酸化する方法としては、２，２，６，６−テトラメチルピペリジン−Ｎ−オキシル（ＴＥＭＰＯ）のようなＮ−オキシル化合物と次亜塩素酸ナトリウムのような酸化剤を含む反応溶液中で、原料セルロース繊維を酸化させる方法が知られている（例えば、特許文献１）。
【先行技術文献】
【特許文献】
【０００４】
【特許文献１】国際公開第２００９／１０７６３７号
【発明の概要】
【発明が解決しようとする課題】
【０００５】
上記のように、原料セルロース繊維を酸化させる方法として、ＴＥＭＰＯのようなＮ−オキシル化合物と次亜塩素酸ナトリウムのような酸化剤を組み合わせて用いた場合、原料セルロース繊維の６位の炭素のカルボキシル基への酸化が十分には行われず、また、反応条件を代えた場合に、カルボキシル基への酸化が進行するに伴い、原料セルロース繊維の重合度が低下する等の点で改善の余地がある。また、副反応として生成する原料セルロース繊維の２，３位の炭素のケトンへの酸化による黄変においても未だ改善の余地がある。
【０００６】
本発明は、原料セルロース繊維におけるグルコース単位の６位の炭素を十分にカルボキシル基へと酸化させることができ、かつ、原料セルロース繊維の重合度の低下を抑制することができる親水性化セルロース繊維の製造方法を提供することを目的とする。
【課題を解決するための手段】
【０００７】
本発明者らは、上記課題を解決すべく鋭意研究を重ねていたところ、セルロース繊維を親水性化するために、セルロース繊維のグルコース単位の６位の炭素をカルボキシル基に酸化させる方法として、Ｎ−オキシル化合物とハロゲン化イソシアヌル酸又はその塩を組み合わせた酸化剤を用いることによって、原料セルロース繊維の重合度の低下を抑制しつつ、かつ、原料セルロース繊維にカルボキシル基を十分に導入させることができることを見出した。本発明は、このような知見に基づき完成されたものである。
【０００８】
項１．（１）Ｎ−オキシル化合物、及びハロゲン化イソシアヌル酸又はその塩を含む第１の反応溶液中で、セルロース繊維を酸化させる第１の酸化処理工程を含む親水性化セルロース繊維の製造方法。
【０００９】
項２．（２）前記工程（１）で得られた酸化セルロース繊維を、酸化剤を含む第２の反応溶液中で酸化させることにより、前記工程（１）で得られた酸化セルロース繊維中に存在するアルデヒド基を酸化する第２の酸化処理工程
をさらに含む項１に記載の親水性化セルロース繊維の製造方法。  項３．工程（１）において、第１の反応溶液中にさらに助触媒を含む項１又は２に記載の親水性化セルロース繊維の製造方法。
【００１０】
項４．工程（１）における助触媒が、アルカリ金属塩、アルカリ土類金属塩、アンモニウム塩、及び硫酸塩からなる少なくとも１種の塩である項３に記載の親水性化セルロース繊維の製造方法。
【００１１】
項５．工程（２）における酸化剤が、ハロゲン酸系酸化剤である項２〜４のいずれかに記載の親水性化セルロース繊維の製造方法。
【００１２】
項６．ハロゲン酸系酸化剤が、次亜ハロゲン酸又はその塩である項５に記載の親水性化セルロース繊維の製造方法。
【００１３】
項７．（３）工程（２）で得られた酸化セルロース繊維を、さらに脱ハロゲン処理する工程を含む項２〜６のいずれかに記載の親水性化セルロース繊維の製造方法。
【００１４】
項８．工程（１）における第１の反応溶液のｐＨが８〜１２である項１〜７のいずれかに記載の親水性化セルロース繊維の製造方法。
【００１５】
項９．工程（２）における第２の反応溶液のｐＨが３〜７である項２〜８のいずれかに記載の親水性化セルロース繊維の製造方法。
【００１６】
項１０．（４ａ）工程（２）によって得られた酸化セルロース繊維を、さらに還元剤を含む反応溶液中で還元させる還元処理工程を含む項２〜６のいずれかに記載の親水性化セルロース繊維の製造方法。
【００１７】
項１１．（４ｂ）工程（３）によって得られた酸化セルロース繊維を、さらに還元剤を含む反応溶液中で還元させる還元処理工程を含む項７〜９のいずれかに記載の親水性化セルロース繊維の製造方法。
【００１８】
項１２．還元工程における還元剤が、チオ尿素、ハイドロサルファイト、亜硫酸水素ナトリウム、水素化ホウ素ナトリウム、シアノ水素化ホウ素ナトリウム、及び水素化ホウ素リチウムよりなる群から選ばれる少なくとも１種である項１０又は１１に記載の親水性化セルロース繊維の製造方法。
【発明の効果】
【００１９】
本発明の親水性化セルロース繊維の製造方法によれば、セルロース繊維の重合度の低減を抑制しつつ、セルロース繊維のミクロフィブリル表面に位置するグルコース単位の６位の炭素のみをカルボキシル基に酸化することができる。そのため、強度の低下を抑えつつ、加熱しても着色の生じない親水性化されたセルロース繊維を製造することができる。
【図面の簡単な説明】
【００２０】
【図１】実施例４−６〜４−１０において、工程（１）の第１の酸化処理工程におけるＳＤＩＣ濃度とＣＯＯＨ基量（左の縦軸）の関係、及びＳＤＩＣ濃度と重合度（右の縦軸）の関係をプロットしたグラフである。
【図２】比較例２−１〜２−９において工程（１）の第１の酸化処理工程における反応時間とＣＯＯＨ基量の関係をプロットしたグラフである。
【図３】比較例２−１〜２−９において工程（１）の第１の酸化処理工程における反応時間と重合度の関係をプロットしたグラフである。
【発明を実施するための形態】
【００２１】
以下、本願発明の親水性化セルロース繊維の製造方法について、詳細に説明する。
【００２２】
本発明の親水性化セルロース繊維の製造方法に用いられる原料セルロース繊維としては、植物、動物、バクテリア産生ゲル等の天然セルロース繊維のほか、再生セルロース繊維であってもよい。具体的には、綿、麻、パルプ、バクテリアセルロース等の天然セルロース繊維や、レーヨンやキュプラ等の再生セルロース繊維を用いることができる。
【００２３】
なお、原料セルロース繊維の形態としては、織編物や不織布等の布帛に限らず、フィラメント、ステープル、紐等の糸状物であってもよい。また、繊維の構造組織としては、混繊、混紡、混織、交織、交編したものであってもよい。
【００２４】
また、原料セルロース繊維は、あらかじめ水洗、精練したものが、後の工程で、十分にセルロース繊維を親水性化できる点、漂白効果を十分に発揮できる点から好ましい。ここで、「精練」とは、天然繊維に含まれている不純物や、紡績、編立の段階で加えられる油剤や、作業工程で付着した機械油、鉄さび等を除去する処理をいう。
【００２５】
・工程（１）（第１の酸化処理）
工程（１）は、Ｎ−オキシル化合物、及びハロゲン化イソシアヌル酸又はその塩を含む第１の反応溶液中で、セルロース繊維を酸化させる工程である。
【００２６】
第１の反応溶液に含まれるＮ−オキシル化合物は、セルロース繊維を酸化させる際に、触媒として用いられている。Ｎ−オキシル化合物の具体例としては、一般式（Ｉ）：
【００２７】
【化１】
0005574938.tif 000002
【００２８】
（式（I）中、Ｒ１〜Ｒ４は、同一又は異なり、それぞれ炭素数１〜４程度のアルキル基を示し、Ｒ５は、水素原子；アセチルアミノ基；カルボキシル基；フォスフォノオキシ基；アミノ基；ハロゲン（フッ素原子、塩素原子、臭素原子、又はヨウ素原子）で置換された２−ハロゲン化アセチルアミノ基；ヒドロキシ基；炭素数１〜４程度のアルコキシ基；アダマンタン基を示す）、
式（II）：
【００２９】
【化２】
0005574938.tif 000003
【００３０】
（式（II）中、Ｒ１〜Ｒ４は、前記式（I）と同じである）、
式（III）：
【００３１】
【化３】
0005574938.tif 000004
【００３２】
（式（III）中、Ｒ６及びＲ７は、同一又は異なり、それぞれ水素原子、炭素数１〜４程度のアルキル基を示す。）
等が挙げられる。
【００３３】
Ｎ−オキシル化合物の具体例としては、２，２，６，６−テトラメチルピペリジン−Ｎ−オキシル（ＴＥＭＰＯ）、ＴＥＭＰＯの４位の炭素に各種の官能基を有するＴＥＭＰＯ誘導体、２−アザアダマンタン−Ｎ−オキシル等が挙げられる。
【００３４】
また、前記ＴＥＭＰＯ誘導体の具体例としては、４−アセトアミドＴＥＭＰＯ、４−カルボキシＴＥＭＰＯ、４−フォスフォノオキシＴＥＭＰＯ、４−アミノ−ＴＥＭＰＯ、４−（２−ブロモアセトアミド）−ＴＥＭＰＯ、４−ヒドロキシＴＥＭＰＯ、４−オキシＴＥＭＰＯ、４−メトキシＴＥＭＰＯ等が挙げられる。
【００３５】
これらのＮ−オキシル化合物において、ＴＥＭＰＯ、４−メトキシＴＥＭＰＯ及び４−アセトアミドＴＥＭＰＯは、反応速度において好ましい。
【００３６】
Ｎ−オキシル化合物の含有割合は、触媒量で十分であり、具体的には、反応溶液中、０．０１〜３ｇ／Ｌ程度が好ましい。また、Ｎ−オキシル化合物の含有割合は、親水性化処理の程度や、得られるセルロース繊維の品質に大きく影響しないため、０．１〜２ｇ／Ｌ程度が経済的であり、より好ましい。
【００３７】
また、反応溶液中のＮ−オキシル化合物の含有割合は、０．０３〜９．０％ｏｗｆ程度が好ましく、０．７５〜６．０％ｏｗｆ程度がより好ましい。なお、単位「％ｏｗｆ」は、繊維１ｇに対する量を表す。
【００３８】
工程（１）における第１の反応溶液に含まれる酸化剤としては、高温、高濃度で使用しても繊維強度低下が生じ難い点、酸化剤である次亜ハロゲン酸塩よりも使用量が低減できる点から、一般式（IV）：
【００３９】
【化４】
0005574938.tif 000005
【００４０】
（式（IV）中、Ａは、水素原子；フッ素原子、塩素原子、臭素原子、ヨウ素原子等のハロゲン原子；アルカリ金属、又はアルカリ土類金属を示し、Ｘは、同一又は異なり、それぞれフッ素原子、塩素原子、臭素原子、ヨウ素原子等のハロゲン原子である。）
で表されるハロゲン化イソシアヌル酸又はその塩が用いられる。
【００４１】
ハロゲン化イソシアヌル酸塩を形成するアルカリ金属としては、リチウム、カリウム、ナトリウム等が挙げられ、ハロゲン化イソシアヌル酸塩を形成するアルカリ土類金属としては、カルシウム、マグネシウム、ストロンチウム等が挙げられる。また、アンモニウムとジクロロイソシアヌル酸との塩も挙げられる。
【００４２】
ハロゲン化イソシアヌル酸の具体例としては、ジクロロイソシアヌル酸、トリクロロイソシアヌル酸等が挙げられる。また、ハロゲン化イソシアヌル酸塩の具体例としては、ジクロロイソシアヌル酸ナトリウム等が挙げられる。これらの中で、水への溶解度が高く、水中での漂白、殺菌効果に優れる点から、ジクロロイソシアヌル酸ナトリウム及びジクロロイソシアヌル酸ナトリウム２水塩が好ましい。
【００４３】
ハロゲン化イソシアヌル酸又はその塩の含有割合は、反応溶液中、０．０３〜１０ｇ／Ｌ程度が好ましく、１．０〜５．０ｇ／Ｌ程度がより好ましい。ハロゲン化イソシアヌル酸又はその塩の含有割合を、１．０ｇ／Ｌ程度以上に設定することによって、セルロース繊維の親水化、漂白効果を向上する効果が得られ、５．０ｇ／Ｌ程度以下に設定することによって、重合度低下や風合い低下を抑止する効果が得られる。
【００４４】
また、ハロゲン化イソシアヌル酸又はその塩の含有割合は、０．１〜３０％ｏｗｆ程度が好ましく、３．０〜１５％ｏｗｆ程度がより好ましい。
【００４５】
さらに、工程（１）の第１の酸化処理では、Ｎ−オキシル化合物に、助触媒を組み合わせた触媒成分として用いてもよい。助触媒としては例えば、ハロゲンとアルカリ金属との塩（アルカリ金属塩）、ハロゲンとアルカリ土類金属との塩（アルカリ土類金属塩）、アンモニウム塩、硫酸塩等が挙げられる。前記アルカリ金属塩、アルカリ土類金属塩、アンモニウム塩を形成するためのハロゲンとしては、塩素、臭素、ヨウ素が挙げられる。アルカリ金属塩を形成するアルカリ金属としては、リチウム、カリウム、ナトリウム等が挙げられる。アルカリ土類金属塩を形成するアルカリ土類金属としては、カルシウム、マグネシウム、ストロンチウム等が挙げられる。
【００４６】
より具体的には、臭化リチウム、臭化カリウム、臭化ナトリウム、ヨウ化リチウム、ヨウ化カリウム、ヨウ化ナトリウム、塩化リチウム、塩化カリウム、塩化ナトリウム、臭化カルシウム、臭化マグネシウム、臭化ストロンチウム、ヨウ化カルシウム、ヨウ化マグネシウム、ヨウ化ストロンチウム、塩化カルシウム、塩化マグネシウム、塩化ストロンチウム等が挙げられる。
【００４７】
また、アンモニウム塩としては、臭化アンモニウム、ヨウ化アンモニウム、塩化アンモニウムが挙げられる。また、硫酸塩としては、硫酸ナトリウム（芒硝）、硫酸水素ナトリウム、ミョウバン等の硫酸塩等が挙げられる。これらの助触媒は単独又は２種以上の組み合わせで使用することができる。
【００４８】
工程（１）の第１の酸化処理における第１の反応溶液のｐＨとしては、酸化されたＮ−オキシル化合物がセルロース繊維に作用するのに適したｐＨである４〜１２程度に保持されることが好ましく、ｐＨ８〜１１程度に保持することがより好ましい。
【００４９】
第１の反応溶液のｐＨは、塩基性物質（アンモニア、水酸化カリウム、水酸化ナトリウム等）又は酸性物質（酢酸、シュウ酸、コハク酸、グリコール酸、リンゴ酸、クエン酸、安息香酸等の有機酸、あるいは硝酸、塩酸、硫酸、リン酸等の無機酸）を適宜添加することで調整することができる。
【００５０】
また、工程（１）の第１の酸化処理で用いられる第１の反応溶液は、さらに浸透剤を添加してもよい。浸透剤としては、セルロース繊維に用いられる公知のものを適用することができ、具体的には、アニオン系界面活性剤（カルボン酸塩、硫酸エステル塩、スルホン酸塩、リン酸エステル塩等）や非イオン界面活性剤（ポリエチレングルコール型、他価アルコール型等）等が挙げられ、例えば、シントール（商品名：高松油脂社製）等を用いることができる。
【００５１】
第１の反応溶液に浸透剤を添加することで、セルロース繊維の内部にまで薬剤を浸透させ、より多くのカルボキシル基（アルデヒド基）をセルロース繊維表面に導入することができる。これにより、セルロース繊維の親水性（吸湿性）をより高めることができる。
【００５２】
工程（１）において、セルロース繊維を酸化処理する手順としては、特に限定されないが、まず、Ｎ−オキシル化合物及び助触媒を反応溶媒に添加し、さらに、セルロース繊維を浸漬させ、その後にハロゲン化イソシアヌル酸又はその塩を添加することが好ましい。このような手順でセルロース繊維を酸化処理することによって、セルロース繊維にＮ−オキシル化合物および助触媒が浸透するので、加工ムラがなく親水化処理できるという効果が得られる。
【００５３】
この場合、反応溶液中のｐＨがアルカリ領域（例えばｐＨ８〜１２）になるように、ハロゲン化イソシアヌル酸又はその塩を滴下することが好ましい。
【００５４】
このような第１の酸化処理を行うことで、セルロース繊維の酸化反応に必要な分だけのハロゲン化イソシアヌル酸又はその塩が処理浴に供給されるため、反応に寄与しないハロゲン又はその塩の量を削減することができ、親水性化処理のコストを低減することができる。
【００５５】
第１の酸化処理で用いられる第１の反応溶液とセルロース繊維との浴比としては、セルロース繊維１ｇに対する第１の反応溶液が、１０〜１００ｇ程度であることが好ましく、１５〜３０ｇ程度であることがより好ましい。セルロース繊維１ｇに対して第１の反応溶液を１５ｇ程度以上に設定することにより、セルロース繊維と反応溶液の接触効率が良好になるという効果が得られ、セルロース繊維１ｇに対して第１の反応溶液を３０ｇ程度以下に設定することにより、セルロース繊維と反応溶液の接触効率を保持できるという効果が得られる。
【００５６】
工程（１）における第１の酸化処理の温度としては、ＣＯＯＨ基を十分に導入できる点、酸化剤の蒸散と防ぎ、有効塩素を保持できる等の観点から０℃程度以上が好ましく、２０℃程度以上がより好ましい。また、工程（１）における第１の酸化処理の温度としては、セルロースの重合度が低下しない点、セルロース繊維の脆化抑止等の観点から、５０℃程度以下が好ましく、３０℃程度以下がより好ましい。
【００５７】
工程（１）における第１の酸化処理の時間としては、ＣＯＯＨ基を十分に導入できる点、反応サイクルが進行し始めるための時間が必要である等の観点から１分程度以上が好ましく、３分程度以上がより好ましい。また、工程（１）における第１の酸化処理の時間としては、セルロースの重合度が低下しない点、セルロース繊維の脆化抑止等の観点から、３０分程度以下が好ましく、１５分程度以下がより好ましい。
【００５８】
なお、反応終了後は、必要に応じて未反応の酸化剤（ハロゲン化シソシアヌル酸又はその塩、及びハロゲン化シソシアヌル酸又はその塩が分解した次亜塩素酸ナトリウム等）を除去する処理を行い、その後、水洗を繰り返すことが好ましい。
【００５９】
・工程（２）（第２の酸化処理）
工程（２）は、前記工程（１）で得られた酸化セルロース繊維を、酸化剤を含む第２の反応溶液中で酸化させることにより、前記工程（１）で得られた酸化セルロース繊維中に存在するアルデヒド基を酸化する工程である。
【００６０】
前記工程（１）の酸化処理によって、セルロース繊維のミクロフィブリル表面に位置するグルコース単位の１級水酸基が選択的にカルボキシル基へと酸化されるが、カルボキシル基以外にも一部アルデヒド基が形成される。このアルデヒド基の形成によってベータ脱離反応や加熱時の着色が引き起こされ、セルロース繊維の低分子化による強度低下を招いてしまう。
【００６１】
そこで、工程（２）により、前記工程（１）の第１の酸化処理によって生成されたアルデヒド基をカルボキシル基に酸化させ、アルデヒド基を含まない酸化セルロース繊維を得るものである。
【００６２】
工程（２）の第２の酸化処理で用いられる原料は、前記の第１の酸化工程によって得られた酸化セルロース繊維である。
【００６３】
工程（２）の第２の酸化処理で用いられる酸化剤は、アルデヒド基を酸化してカルボキシル基に変換することができる酸化剤である。具体的には、亜ハロゲン酸又はその塩（亜塩素酸又はその塩、亜臭素酸又はその塩、亜ヨウ素酸又はその塩等）、過酸（過酸化水素、過酢酸、過硫酸、過安息香酸等）が含まれる。これらの酸化剤は単独又は２種以上の組み合わせで使用することができる。また、ラッカーゼ等の酸化酵素と組み合わせて用いてもよい。酸化剤の含有量は適宜に設定することができるが、セルロース繊維に対して０．０１〜５０ｍｍｏｌ／ｇの範囲とすることが好ましい。
【００６４】
亜ハロゲン酸塩におけるハロゲンとしては、塩素、臭素、ヨウ素が挙げられる、亜ハロゲン酸塩を形成するための塩としては、リチウム、カリウム、ナトリウム等のアルカリ金属塩；カルシウム、マグネシウム、ストロンチウム等のアルカリ土類金属塩；アンモニウム塩等が挙げられる。より具体的な亜ハロゲン酸塩としては、例えば亜塩素酸の場合、亜塩素酸リチウム、亜塩素酸カリウム、亜塩素酸ナトリウム、亜塩素酸カルシウム、亜塩素酸マグネシウム、亜塩素酸ストロンチウム等、亜塩素酸アンモニウム等を例示することができる。また、これらに対応する亜臭素酸塩、亜ヨウ素酸塩を用いることもできる。
【００６５】
工程（２）の第２の酸化処理における好ましい酸化剤としては、亜ハロゲン酸アルカリ金属塩であり、亜塩素酸アルカリ金属塩を用いることがより好ましい。
【００６６】
酸化剤の含有割合は、反応溶液中、１〜９０ｇ／Ｌ程度が好ましく、２〜２０ｇ／Ｌ程度がより好ましい。酸化剤の含有割合を、２ｇ／Ｌ程度以上に設定することによって、アルデヒド基の酸化効果に加えて、セルロース繊維を漂白する効果が得られ、２０ｇ／Ｌ程度以下に設定することによって、酸化剤の塩素によるセルロース繊維の脆化を抑止する効果が得られる。
【００６７】
また、酸化剤の含有割合は、２〜１８０％ｏｗｆ程度が好ましく、４〜４０％ｏｗｆ程度がより好ましい。
【００６８】
第２の酸化処理では、反応溶液のｐＨは中性から酸性の範囲で維持されることが好ましい。より具体的なｐＨとしては、３〜７の範囲が好ましい。特に、反応溶液のｐＨが８以上とならないように留意すべきである。このようなｐＨ範囲とすることで、工程（１）の第１の酸化処理で生成されたセルロースの６位の炭素のアルデヒド基によるベータ脱離反応を生じないようにしつつアルデヒド基をカルボキシル基に酸化することができ、セルロース繊維の強度低下を回避しつつ親水性化することができる。
【００６９】
また、第２の反応溶液に緩衝液をさらに添加することも好ましい。緩衝液としては、リン酸緩衝液、酢酸緩衝液、クエン酸緩衝液、ホウ酸緩衝液、酒石酸緩衝液、トリス緩衝液等、種々の緩衝液を用いることができる。
【００７０】
前記緩衝液を用いることによって、反応溶液中のｐＨの変化を抑えることができ、ｐＨを維持するための酸やアルカリの連続的な添加が不要となる。
【００７１】
第２の酸化処理で用いられる第２の反応溶液とセルロース繊維との浴比としては、セルロース繊維１ｇに対する第２の反応溶液が、５〜１００ｇ程度であることが好ましく、１０〜３０ｇ程度であることがより好ましい。セルロース繊維１ｇに対して第２の反応溶液を１０ｇ程度以上に設定することにより、セルロース繊維と反応溶液の接触効率が良好になるという効果が得られ、セルロース繊維１ｇに対して第２の反応溶液を３０ｇ程度以下に設定することにより、セルロース繊維と反応溶液の接触効率を保持できるという効果が得られる。
【００７２】
第２の酸化処理において、金属類によるセルロース繊維の脆化抑止効果を向上させるために、さらに、キレート剤、界面活性剤、浸透剤等を適宜添加してもよい。
【００７３】
工程（２）における第２の酸化処理の温度としては、アルデヒド基を十分にＣＯＯＨ酸基に酸化できる点、セルロース繊維の漂白効果を発揮できる等の観点から６０℃程度以上が好ましく、７０℃程度以上がより好ましい。また、工程（２）における第２の酸化処理の温度としては、セルロースの重合度が低下しない点、酸化剤の塩素によるセルロース繊維の脆化抑止等の観点から、９８℃程度以下が好ましく、９０℃程度以下がより好ましい。
【００７４】
工程（２）における第２の酸化処理の時間としては、アルデヒド基を十分にＣＯＯＨ酸基に酸化できる点、セルロース繊維の漂白効果を発揮できる等の観点から３０分程度以上が好ましく、５０分程度以上がより好ましい。また、工程（２）における第２の酸化処理の時間としては、セルロースの重合度が低下しない点、酸化剤の塩素によるセルロース繊維の脆化抑止等の観点から、１２０分程度以下が好ましく、１００分程度以下がより好ましい。
【００７５】
なお、第２の酸化処理では、反応容器を密閉することが可能であることから、反応容器の内部を加圧する加圧装置を併設し、酸化処理してもよい。
【００７６】
工程（２）の酸化処理終了後は、必要に応じて酸化反応を停止させ、水洗を繰り返すことが好ましい。
【００７７】
・工程（３）（脱ハロゲン処理）
工程（３）は、前記工程（２）で得られた酸化セルロース繊維を脱ハロゲン処理する工程である。
【００７８】
工程（３）の脱ハロゲン処理で用いられる原料は、前記工程（２）の第２の酸化処理によって得られた酸化セルロース繊維である。
【００７９】
前記工程（１）の第１の酸化処理では、酸化剤としてハロゲン化イソシアヌル酸又はその塩が用いられ、また、前記工程（２）の第２の酸化処理では、酸化剤として亜ハロゲン酸又はその塩が用いられている。そのため、酸化処理の後の酸化セルロース繊維には、前記酸化剤に由来するハロゲン元素が付着あるいは結合している。
【００８０】
そのため、工程（３）では、このような酸化セルロース繊維に残留したハロゲン元素を除去する目的で、脱ハロゲン処理を行う。脱ハロゲン処理に用いられる脱ハロゲン処理剤としては、過酸化水素溶液やオゾン溶液に酸化セルロース繊維を浸漬することで行う。
【００８１】
工程（３）の脱ハロゲン処理で用いられる反応溶液における脱ハロゲン処理剤の濃度としては、脱ハロゲン処理剤の種類にもよるが、例えば反応溶液中、０．１〜１００ｇ／Ｌ程度が好ましく、０．６７〜１０ｇ／Ｌ程度がより好ましい。
【００８２】
また、脱ハロゲン処理剤の含有割合は、１〜３００％ｏｗｆ程度が好ましく、２〜３０％ｏｗｆ程度がより好ましい。
【００８３】
工程（３）の脱ハロゲン処理で用いられる反応溶液とセルロース繊維との浴比としては、セルロース繊維１ｇに対する反応溶液が、５〜１００ｇ程度であることが好ましく、５〜５０ｇ程度であることがより好ましい。セルロース繊維１ｇに対して反応溶液を５ｇ程度以上に設定することにより、セルロース繊維に対して反応溶液の接触効率が良好になり、セルロース繊維に残存する酸化剤を中和するという効果が得られ、セルロース繊維１ｇに対して反応溶液を１００ｇ程度以下に設定することにより、セルロース繊維と反応溶液の接触効率を保持でき、セルロース繊維に残存する酸化剤を中和するという効果が得られる。
【００８４】
工程（３）の脱ハロゲン処理に用いられる反応溶液のｐＨとしては、８〜１１程度が好ましく、９．５〜１０．７程度がより好ましい。反応溶液のｐＨを８程度以上に設定することで、セルロース繊維に残存する酸化剤を中和するという効果が得られ、また、反応溶液のｐＨを１１程度以下に設定することで、アルカリ性側反応によるセルロース繊維の脆化を抑えられるという効果が得られる。
【００８５】
工程（３）における脱ハロゲン処理の温度としては、脱塩素させる効果を発揮する等の観点から４０℃程度以上が好ましく、４５℃程度以上がより好ましい。また、工程（３）における脱ハロゲン処理の温度としては、アルカリ性によるセルロース繊維を抑えられる等の観点から、９０℃程度以下が好ましく、８０℃程度以下がより好ましい。
【００８６】
工程（３）における脱ハロゲン処理の時間としては、十分な脱ハロゲン処理等の観点から５分程度以上が好ましく、１０分程度以上がより好ましい。また、工程（３）における脱ハロゲン処理の時間としては、長時間アルカリ条件にさらされると生地脆化、硬化等の観点から、６０分程度以下が好ましく、４０分程度以下がより好ましい。
【００８７】
・工程（４）（還元処理）
前記工程（１）及び（２）の第１及び第２の酸化処理、並びに工程（３）の脱ハロゲン処理によって、セルロース繊維により多くのカルボキシル基をセルロース繊維表面に導入することができるが、前記酸化処理によって、さらに黄変（白度低下）する場合がある。これは、セルロース繊維の６位の炭素のカルボキシル化だけでなく、２位や３位の炭素も一部酸化され、ケトンが生成されるためであると考えられる。そのため、前記工程の後に、さらに、還元剤による還元処理を行うことによって、生成したケトンを還元し、親水性セルロース繊維の黄変（白度低下）を抑制することができる。
【００８８】
還元剤としては、部分的に生成したケトン基をアルコールに還元することができ、かつ生成したカルボキシル基については、還元させないものが挙げられ、具体的には、チオ尿素、ハイドロサルファイト、亜硫酸水素ナトリウム、水素化ホウ素ナトリウム、シアノ水素化ホウ素ナトリウム、水素化ホウ素リチウム等が挙げられる。これらの中で、初期白度と白度低下抑止において優れているという観点から、水素化ホウ素ナトリウム、亜硫酸水素ナトリウムが好ましい。
【００８９】
還元剤を含む反応溶液における溶媒としては、蒸留水、イオン交換水、井戸水、水道水等、一般的な水及び水全般が用いられる。反応溶液に含まれる還元剤の濃度は、０．０２〜４ｇ／Ｌ程度が好ましく、０．２〜２ｇ／Ｌ程度がより好ましい。前記範囲の濃度に設定することにより、過剰な還元剤による生地脆化を抑えるという効果が得られる。
【００９０】
また、還元剤の含有割合は、０．０６〜１２％ｏｗｆ程度が好ましく、０．６〜６．０％ｏｗｆ程度がより好ましい。
【００９１】
前記還元剤による還元処理を行うときの反応溶液のｐＨとしては、還元剤活性維持において良好であるという点から、７程度以上が好ましく、７．５程度以上がより好ましく、８程度以上がさらに好ましい。また、前記還元剤による還元処理を行うときの反応溶液のｐＨとしては、アルカリ性側による生地脆化を抑えることができるという点から、１２程度以下が好ましく、１１程度以下がより好ましく、１０程度以下がさらに好ましい。反応溶液のｐＨは、アンモニア水、塩酸、ソーダ灰、ＮａＯＨ，ＫＯＨ等を適宜添加することで調整することができる。
【００９２】
還元処理で用いられる反応溶液とセルロース繊維との浴比としては、セルロース繊維１ｇに対する反応溶液が、５〜１００ｇ程度であることが好ましく、５〜５０ｇ程度であることがより好ましい。セルロース繊維１ｇに対して反応溶液を５ｇ程度以上に設定することにより、セルロース繊維に対し反応溶液の液接触が良好になり、塩素を中和できるという効果が得られ、セルロース繊維１ｇに対して反応溶液を５０ｇ程度以下に設定することにより、セルロース繊維と反応溶液の撹拌効率を保持するという効果が得られる。
【００９３】
還元剤による還元処理の反応温度は、還元剤の種類や添加量によって、適宜変更されるが、例えば、１０〜８０℃程度が好ましく、２０〜４０℃程度がより好ましい。
【００９４】
以上に説明した本発明の親水性化処理方法により得られる親水性セルロース繊維（酸化セルロース繊維）は、セルロースのミクロフィブリル表面に位置する水酸基の少なくとも一部が、カルボキシル基のみで酸化されているものである。あるいは、アルデヒド基の含有量が、０．０５ｍｍｏｌ／ｇ未満であるセルロース繊維として特定することができる。
【００９５】
すなわち、上記の親水性セルロース繊維は、セルロースのミクロフィブリル表面における６位の炭素のアルデヒド基が全く無い、あるいは全く無いとみなせるものである。なお、アルデヒド基が全く無いとみなせる場合というのは、アルデヒド基の含有量が０．０５ｍｍｏｌ／ｇ未満であることに対応する。このような範囲とすることで、アルデヒド基に起因する繊維強度（破裂強度）の低下や加熱時の着色を抑える効果を得ることができる。アルデヒド基の量は、より好ましくは０．０１ｍｍｏｌ／ｇ以下であり、さらに好ましくは、０．００１ｍｍｏｌ／ｇ以下である。
【００９６】
なお、現在知られている測定方法におけるアルデヒド基の検出限界が０．００１ｍｍｏｌ／ｇ程度であるから、望ましい態様としては、測定を行ってもアルデヒド基が検出されない親水性化セルロース繊維が得られる。
【００９７】
アルデヒド基の量は、例えば以下の手順により測定することができる。
【００９８】
まず、乾燥重量を精秤した親水性セルロース繊維の試料を水に入れ、０．１Ｍの塩酸水溶液によってｐＨを約２．５とした後、０．０５Ｍの水酸化ナトリウム水溶液を滴下して電気伝導度を測定する。測定はｐＨが１１になるまで続ける。そして、電気伝導度の変化が緩やかな弱酸の中和段階において消費された水酸化ナトリウム量（水酸化ナトリウム溶液量）（Ｖ）から、下式を用いて官能基量を決定する。この官能基量がカルボキシル基の量である。
【００９９】
官能基量（ｍｍｏｌ／ｇ）＝Ｖ（ｍｌ）×０．０５／セルロースの質量（ｇ）
その後、カルボキシル基量の測定に供した親水性セルロース繊維の試料を、酢酸でｐＨ４〜５に調整した２％亜塩素酸ナトリウム水溶液中でさらに４８時間常温で酸化し、上記手法によって再び官能基量を測定する。測定された官能基量から上記カルボキシル基の量を引いた量がアルデヒド基の量である。
【０１００】
本発明の親水性セルロース繊維の製造方法により得られる親水性セルロース繊維は、６位の炭素がアルデヒド基であるものを実質的に含まないため、加熱処理を施しても、アルデヒド基由来の着色成分は生成し難い。したがって、上記の製造方法によって得られる親水性セルロース繊維は、高い白度を要求される肌着等の衣料用途に好適な素材である。また、熱による品質低下が生じないことから、加工に際しての制限が無く、取り扱いが容易な素材である。
【０１０１】
さらに、上記の製造方法によって得られる親水性セルロース繊維は、その製造工程において、アルデヒド基によるセルロースミクロフィブリルの切断が生じ難いため、原料セルロース繊維の強度をほとんど損なわずに吸湿性を高めたものとなっている。
【０１０２】
このようにセルロースミクロフィブリルの１級水酸基がカルボキシル基に酸化されている親水性セルロース繊維は、その高い吸湿性により高い放熱効果や発熱効果を得られるものであり、種々の繊維製品に好適に用いることができる。
【０１０３】
かかる繊維製品としては、例えば、衣料用品、雑貨用品、インテリア用品、寝具用品、産業用資材等が挙げられる。
【０１０４】
上記衣料用品としては、外出着衣料、スポーツウェア、ホームウェア、リラックスウェア、パジャマ、寝間着、肌着、オフィスウェア、作業服、食品白衣、看護白衣、患者衣、介護衣、学生服、厨房衣等が挙げられ、肌着としては、例えばシャツ、ブリーフ、ショーツ、ガードル、パンティストッキング、タイツ、ソックス、レギンス、腹巻き、ステテコ、パッチ、ペチコート等が挙げられる。
【０１０５】
上記雑貨用品としては、エプロン、タオル、手袋、マフラー、帽子、靴、サンダル、かばん、傘等が挙げられる。
【０１０６】
上記インテリア用品としては、カーテン、じゅうたん、マット、こたつカバー、ソファーカバー、クッションカバー、ソファー用側地、便座カバー、便座マット、テーブルクロス等が挙げられる。
【０１０７】
上記寝具用品としては、布団用側地、布団用詰めわた、毛布、毛布用側地、枕の充填材、シーツ、防水シーツ、布団カバー、枕カバー等が挙げられる。
【０１０８】
上記産業用資材としては、フィルター等が挙げられる。
【実施例】
【０１０９】
以下に実施例を挙げて本発明をより具体的に説明するが、これらに限定されるものではない。
【０１１０】
・実施例１−１〜１−４
・第１の酸化処理（工程（１））
表１に示す反応溶液及び反応条件で、以下の手順で生地（セルロース繊維）の２，２，６，６−テトラメチルピペリジン−Ｎ−オキシル（ＴＥＭＰＯ）、及びジクロロイソシアヌル酸ナトリウム（ＳＤＩＣ）による第１の酸化処理を行った。なお、生地としては、綿１００％メリヤス生地（４０番手のフライス生成り生地）を用いた。
【０１１１】
表１に示すＴＥＭＰＯ、及び臭化ナトリウム（ＮａＢｒ）を水に溶解させ、得られた溶液中に生地を十分に浸漬させた。前記生地を浸漬させた溶液に、さらにＳＤＩＣを表１に示すｐＨとなるように調整しながら添加し、表１に示す条件で、第１の酸化処理を行った。
【０１１２】
【表１】
0005574938.tif 000006
【０１１３】
前記、ＴＥＭＰＯによって酸化処理した後、各サンプルを反応溶液から取り出し、水洗した。
【０１１４】
・第２の酸化処理（工程（２））
前記工程（１）の第１の酸化処理、及び水洗した各サンプル生地を、さらに、表２に示す反応溶液及び反応条件で亜塩素酸ナトリウム（ＮａＣｌＯ２）による第２の酸化処理を行った。なお、表２中のＣＧ１０００は、亜塩素漂白用キレート剤ネオクリスタル（日華化学社製）であり、ＮａＣｌＯ２は、２５重量％の水溶液を用いた。
【０１１５】
【表２】
0005574938.tif 000007
【０１１６】
表２に示す反応溶液および反応条件によって第２の酸化処理を行った後、各サンプルを取り出し、６０℃の水で湯洗いし、さらに水洗した。
【０１１７】
・脱塩素処理（工程（３））
前記、第２の酸化処理を行い、湯洗い、及び水洗を行った各サンプル生地を、さらに表３に示す条件の反応溶液で過酸化水素（Ｈ２Ｏ２）による脱塩素処理を行った。なお、表３中のＰＬＣ７０００は、ポリカルボン酸系キレート剤ネオレート（日華化学社製）であり、Ｈ２Ｏ２は、３５重量％の水溶液を用いた。
【０１１８】
【表３】
0005574938.tif 000008
【０１１９】
前記脱塩素処理を行った後、各サンプルを取り出し、６０℃の水で湯洗いし、さらに水洗した。
【０１２０】
・還元処理（工程（４ｂ）、実施例１−３及び１−４にのみ実施）
前記、脱塩素処理、湯洗い、及び水洗を行った各サンプル生地を、さらに、表４に示す条件の反応溶液で還元処理を行った。
【０１２１】
【表４】
0005574938.tif 000009
【０１２２】
前記還元工程を行った後、各サンプルを取り出し、水洗した。
【０１２３】
・中和処理
実施例１−１及び１−２における脱塩素処理（工程（３））後の各サンプル生地を、ｐＨが４になるように1.0mol/L HClを用いて中和処理を行った。また、実施例１−３及び１−４における還元処理（工程（４））後の各サンプル生地を、ｐＨが４になるように1.0 mol/L HClを用いて中和処理を行った。
【０１２４】
・洗浄、乾燥処理
前記中和処理が終了した各サンプル生地を、水洗い（５分間×１回）、湯洗い（６０℃、１０分間×１回）、水洗い（５分間×２回）を行った。その後、サンプル生地を４０℃の乾燥室で乾燥させた。
【０１２５】
・評価結果
表５に、上記の製造工程によって製造された各サンプル生地（実施例１−１〜１−４）についてのカルボキシル基量（ＣＯＯＨ基量）、重合度、および白度低下を示す。
【０１２６】
なお、カルボキシル基量は、電導度滴定により測定し、重合度は、以下の方法により測定した。
【０１２７】
上記各サンプル生地から採取した繊維を前もって水素化ホウ素ナトリウムで還元することで残存アルデヒド基をアルコールに還元し、これを０．５Ｍの銅エチレンジアミン溶液に溶解させ、粘度法にて重合度を求めた。
【０１２８】
銅エチレンジアミン溶液はアルカリ性であり、酸化セルロース中にアルデヒド基が残存していた場合には、溶解過程でベータ脱離反応が起こって分子量が低下してしまう可能性があるため、予め還元処理してアルデヒド基をアルコール性水酸基に変換した。
【０１２９】
０．５Ｍの銅エチレンジアミン溶液に溶解させたセルロースの粘度から、セルロースの重合度を求める式については、「Isogai, A., Mutoh, N., Onabe, F., Usuda, M., “Viscosity measurements of cellulose/SO2-amine-dimethylsulfoxide solution”, Sen’i Gakkaishi, 45, 299-306 (1989). 」を参考にした。
【０１３０】
さらに、白度は、CIELAB表色系より、L*−3b*として算出(Kollmorgen Instruments Corporation製のMacbeth WHITE-EYE3000微小面積にて測色)した乾燥前と乾燥後の各サンプルの白度の差を測定し、白色低下度とした。なお、絶乾後白度は、「JIS L-0105 4.3」に基づいて絶乾重量を測定した後の白度である。
【０１３１】
また、表５に示す「漂白後綿布」は、４０番手のフライス生成り生地を精練後、ＮａＣｌＯ２処理とＨ２Ｏ２処理にて漂白し、脱水、乾燥させた綿布である。
【０１３２】
【表５】
0005574938.tif 000010
【０１３３】
・結果と考察
実施例１−１及び１−２より、第１の酸化処理において、ＳＤＩＣとＴＥＭＰＯを組み合わせた酸化剤を用いることによって重合度の低下を抑制しつつ、かつセルロース繊維中のＣＯＯＨ基量を多くすることができた。これは、ＳＤＩＣが徐々に分解されて、ＮａＣｌＯが溶出することで、重合度低下とケトン生成を抑止しながら、ＣＯＯＨ基を導入できたものと推測される。
【０１３４】
また、ＳＤＩＣの濃度を高くすることによって、セルロース繊維中のＣＯＯＨ基量をより多く導入することができた。
【０１３５】
さらに、ＮａＢＨ４による還元剤を用いた実施例１−３及び実施例１−４では、特に、白色度の低下が抑制できた。これは、第１の酸化処理で生じた白色低下の要因となる２位や３位の炭素の酸化による、ケトンが還元されたためと推測される。
【０１３６】
・比較例１−１〜１―２
工程（１）の酸化処理において、ＳＤＩＣに代えて、５重量％次亜塩素酸ナトリウム（ＮａＣｌＯ）を用いた以外は、実施例１−１と同様の方法にて、親水性化セルロース繊維を製造した。表６に、第１の酸化処理で反応溶液中に含有するＮａＣｌＯの含有量、有効塩素濃度、及び得られたサンプル生地の評価結果を示す。なお、有効塩素濃度は、次亜塩素酸、次亜塩素酸イオンなどの遊離型塩素濃度を意味し、デジタル表示吸光光度法比色計にて測定した。
【０１３７】
・比較例１−３〜１−４（酸化剤としてＮａＣｌＯを用いた場合との比較）
工程（１）の酸化処理において、ＳＤＩＣに代えて、５重量％次亜塩素酸ナトリウム（ＮａＣｌＯ）を用いた以外は、実施例１−３と同様の方法にて、親水性化セルロース繊維を製造した。表６に、第１の酸化処理で反応溶液中に含有するＮａＣｌＯの含有量、有効塩素濃度、及び得られたサンプル生地の評価結果を示す。なお、有効塩素濃度は前記比較例１−１と同様の方法で算出した。
【０１３８】
なお、比較のために、前記実施例１−１及び１−３についても表６に記載する。
【０１３９】
【表６】
0005574938.tif 000011
【０１４０】
・結果と考察
表６より、同じ有効塩素濃度でも、第１の酸化処理においてＮａＣｌＯとＴＥＭＰＯを組み合わせた酸化剤を用いた比較例１−１は、ＳＤＩＣとＴＥＭＰＯを組み合わせた酸化剤を用いた実施例１−１よりも重合度、及び白色度が低下し、ＣＯＯＨ基量も小さくなった。
【０１４１】
また、第１の酸化処理における反応溶液中のＮａＣｌＯの濃度を上げ、有効塩素濃度を高くする（比較例１−２）と、ＣＯＯＨ基量は大きくなったが、重合度の低下が顕著に現れ、白色度も低下した。
【０１４２】
さらに、ＮａＢＨ４による還元処理を行った比較例１−３では、白度の低下が抑制でき、比較例１−１と比較してＣＯＯＨ基量、及び重合度において改善が見られたが、ＳＤＩＣとＴＥＭＰＯを組み合わせた酸化剤を用いた実施例１−３と比較した場合には、十分な改善効果であるとはいえない。
【０１４３】
また、第１の酸化処理でのＮａＣｌＯの濃度を高くし、さらにＮａＢＨ４による還元処理を行った比較例１−４では、ＮａＣｌＯの濃度に起因する重合度の低下がみられた。
【０１４４】
・実施例２−１〜２−３
第１の酸化処理において、表７に示す反応溶液及び反応条件で、さらに表８のｐＨで、各生地を酸化処理（工程（１））した以外は、実施例１−１と同様の方法にて親水性化セルロース繊維を製造し、実施例１−１と同様の方法にて、ＣＯＯＨ基量、重合度、及び白度低下を測定した。評価結果を表８に示す。
【０１４５】
・実施例２−４〜２−６
第１の酸化処理において、表７に示す反応溶液及び反応条件で、さらに表８のｐＨにて各生地を酸化処理（工程（１））した以外は、実施例１−３と同様の方法にて親水性化セルロース繊維を製造し、実施例１−１と同様の方法にて、ＣＯＯＨ基量、重合度、及び白度低下を測定した。評価結果を表８に示す。
【０１４６】
【表７】
0005574938.tif 000012
【０１４７】
【表８】
0005574938.tif 000013
【０１４８】
・結果と考察
ＮａＢＨ４による還元処理を行っていない実施例２−１〜２−３、及びＮａＢＨ４による還元処理を行った実施例２−４〜２−６のいずれの実施例においても、ｐＨ条件はアルカリ条件である方がＣＯＯＨ基量が多くなることが分かる。
【０１４９】
・実施例３−１〜３−３
第１の酸化処理において、表９に示す反応溶液及び反応条件で、さらに表１０に示すＴＥＭＰＯ又はＴＥＭＰＯ誘導体を用いた以外は、実施例１−１と同様の方法にて親水性化セルロース繊維を製造し、実施例１−１と同様の方法にて、ＣＯＯＨ基量、重合度、及び白度低下を測定した。評価結果を表１０に示す。なお、表１０の「漂白後綿布」は、４０番手のフライス生成り生地を精練後、ＮａＣｌＯ２処理とＨ２Ｏ２処理にて漂白し、脱水、乾燥させた綿布である。
【０１５０】
【表９】
0005574938.tif 000014
【０１５１】
【表１０】
0005574938.tif 000015
【０１５２】
第１の酸化処理において、ＴＥＭＰＯ以外のＴＥＮＰＯ誘導体（４−アセトアミドＴＥＭＰＯ、４−メトキシＴＥＭＰＯ）を用いた場合でも、重合度低下を抑制することができ、かつＣＯＯＨ基を多く導入できることが分かった。
【０１５３】
・実施例４−１〜４−１０
・第１の酸化処理（工程（１））
表１１に示す反応溶液及び反応条件で、生地（セルロース繊維）のＴＥＭＰＯおよびＳＤＩＣによる第１の酸化処理を以下の手順で行った。なお、生地としては、綿１００％メリヤス生地（４０番手のフライス生成り生地）を用いて精錬（グランアップRS-5000(三洋化成製)２．０g/L、ソーダ灰１．０g/L、７０℃、２０分）を行い、６０℃の水で湯洗い及び水洗したものを用いた。
【０１５４】
表１１のＴＥＭＰＯ、及びＮａＢｒを水に溶解させ、さらに、生地を十分に浸漬させた。前記溶液にさらに、ｐＨが１０になるように、ＮａＣｌＯを添加することにより反応溶液を調整した。ｐＨが低下すれば、その都度ＮａＣｌＯを添加し、ｐＨが１０になるように調整しながら、第１の酸化処理を行った。なお、表１１の反応時間は、最初に反応溶液に次亜塩素酸ナトリウムを入れ終わった時点からの時間である。前記、ＴＥＭＰＯによって酸化処理した後、各サンプルを反応溶液から取り出し、水洗した。
【０１５５】
【表１１】
0005574938.tif 000016
【０１５６】
前記、ＴＥＭＰＯ及びＳＤＩＣによる第１の酸化処理を行った後、各サンプルを反応溶液から取り出し、水洗した。
【０１５７】
・第２の酸化処理（工程（２））
前記第１の酸化処理、及び水洗した各サンプル生地を、さらに、表１２に示す条件の反応溶液でＮａＣｌＯ２による第２の酸化処理を行った。なお、表１２中のＣＧ１０００は、亜塩素漂白用キレート剤ネオクリスタル（日華化学社製）であり、ＮａＣｌＯ２は、２５重量％の水溶液を用いた。
【０１５８】
【表１２】
0005574938.tif 000017
【０１５９】
前記酸化処理を行った後、各サンプルを取り出し、６０℃の水で湯洗いし、さらに水洗した。
【０１６０】
・脱塩素処理（工程（３））
前記、第２の酸化処理、湯洗い、及び水洗を行った各サンプル生地を、さらに、表１３に示す条件の反応溶液でＨ２Ｏ２による脱塩素処理を行った。なお、表１３中のＰＬＣ７０００は、ポリカルボン酸系キレート剤ネオレート（日華化学社製）であり、Ｈ２Ｏ２は、５重量％の水溶液を用いた。
【０１６１】
【表１３】
0005574938.tif 000018
【０１６２】
前記脱塩素処理を行った後、各サンプルを取り出し、６０℃の水で湯洗いし、さらに水洗した。
【０１６３】
・還元処理（工程（４）、実施例４−６〜４−１０にのみ実施）
前記、脱塩素処理、湯洗い、及び水洗を行った各サンプル生地を、さらに、表１４に示す条件の反応溶液で還元処理を行った。
【０１６４】
【表１４】
0005574938.tif 000019
【０１６５】
前記還元工程を行った後、各サンプルを取り出し、水洗した。
【０１６６】
・中和処理
実施例４−６〜４−１０における還元処理（工程（４））後の各サンプル生地を、１．０Ｍ ＨＣｌを用いて、ｐＨが４になるように中和処理を行った。
【０１６７】
・洗浄、乾燥処理
前記中和処理が終了した各サンプル生地を、水洗い（５分間×１回）、湯洗い（６０℃、１０分間×１回）、水洗い（５分間×２回）を行った。その後、サンプル生地を４０℃の乾燥室で乾燥させた。
【０１６８】
・評価結果
表１５に、上記の製造工程によって製造された各サンプル生地（実施例４−１〜４−１０）についてのカルボキシル基量（ＣＯＯＨ基量）、重合度、および白度低下を実施例１−１と同様の方法にて測定した。評価結果を表１５に示す。
【０１６９】
また、実施例４−６〜４−１０における工程（１）の酸化処理工程におけるＳＤＩＣ濃度とＣＯＯＨ基量（左の縦軸）の関係（プロット：◆）、及びＳＤＩＣ濃度と重合度（右の縦軸）の関係をプロットしたグラフを図１に示す（プロット：■）。
【０１７０】
なお、「漂白後綿布」は、４０番手のフライス生成り生地を精練後、ＮａＣｌＯ２処理とＨ２Ｏ２処理にて漂白し、脱水、乾燥させた綿布である。
【０１７１】
【表１５】
0005574938.tif 000020
【０１７２】
・結果と考察
表１５及び図１より、ＳＤＩＣの濃度が５〜１０％ｏｗｆで停滞期間が見られるが、ＳＤＩＣの濃度を高くするに従ってＣＯＯＨ基量は増大した。また、ＳＤＩＣの濃度を増大させても、重合度は１２００程度に保つことができた。
【０１７３】
・比較例２−１〜２−９
・第１の酸化処理（工程（１））
表１６に示す反応溶液及び反応条件で、ＴＥＭＰＯ及びＮａＣｌＯによる第１の酸化処理を以下の手順で行った。なお、生地としては、綿１００％メリヤス生地（４０番手のフライス生成り生地）を用いて、精錬（グランアップRS-5000(三洋化成製)2.0g/L、ソーダ灰1.0g/L、70℃、20分）を行い、６０℃の水で湯洗い及び水洗したものを用いた。
【０１７４】
表１６のＴＥＭＰＯ、及びＮａＢｒを水に溶解させ、さらに、生地を十分に浸漬させた。前記溶液にさらに、ｐＨが１０になるように、ＮａＣｌＯを添加することにより反応溶液を調整した。ｐＨが低下すれば、その都度ＮａＣｌＯを添加し、ｐＨが１０になるように調整しながら、第１の酸化処理を行った。なお、表１６の反応時間は、最初に反応溶液に次亜塩素酸ナトリウムを入れ終わった時点からの時間である。
【０１７５】
【表１６】
0005574938.tif 000021
【０１７６】
前記、ＴＥＭＰＯ及びＮａＣｌＯによって酸化処理した後、各サンプルを反応溶液から取り出し、水洗した。
【０１７７】
・第２の酸化処理（工程（２））
前記第１の酸化処理、及び水洗した各サンプル生地を、さらに、表１７に示す条件の反応溶液でＮａＣｌＯ２による酸化処理を行った。なお、表１７中のＣＧ１０００は、亜塩素漂白用キレート剤ネオクリスタル（日華化学社製）であり、ＮａＣｌＯ２は、２５重量％の水溶液を用いた。
【０１７８】
【表１７】
0005574938.tif 000022
【０１７９】
前記酸化処理を行った後、各サンプルを取り出し、６０℃の水で湯洗いし、さらに水洗した。
【０１８０】
・脱塩素処理（工程（３））
前記、ＮａＣｌＯ２による第２の酸化処理を行い、湯洗い、及び水洗した各サンプル生地を、さらに、表１８に示す条件の反応溶液でＨ２Ｏ２による脱塩素処理を行った。なお、表１８中のＰＬＣ７０００は、ポリカルボン酸系キレート剤ネオレート（日華化学社製）であり、Ｈ２Ｏ２は、５重量％の水溶液を用いた。
【０１８１】
【表１８】
0005574938.tif 000023
【０１８２】
前記脱塩素処理を行った後、各サンプルを取り出し、６０℃の水で湯洗いし、さらに水洗した。
【０１８３】
・中和処理
前記脱塩素処理（工程（３））後の各サンプル生地を、ｐＨが４になるように、中和処理を行った。
【０１８４】
・洗浄、乾燥処理
前記中和処理が終了した各サンプル生地を、水洗い（５分間×１回）、湯洗い（６０℃、１０分間×１回）、水洗い（５分間×２回）を行った。その後、サンプル生地を４０℃の乾燥室で乾燥させた。
【０１８５】
・評価結果
上記の製造工程によって製造された各サンプル生地（比較例４−１〜４−９）についてのカルボキシル基量（ＣＯＯＨ基量）、重合度、および白度低下を実施例１−１と同様の方法により測定した。評価結果を表１９に示す。また、工程（１）の酸化処理工程における反応時間とＣＯＯＨ基量の関係をプロットしたグラフを図２に示す。なお、図２の横軸は反応時間であり、縦軸はＣＯＯＨ基量である。さらに、工程（１）の酸化処理工程における反応時間と重合度の関係をプロットしたグラフを図３に示す。なお、図３の横軸は反応時間であり、縦軸は重合度である。また、図２、及び図３に示す◆は１５℃、■は２５℃、及び▲は４５℃で第１の酸化処理を行ったときのプロットである。
【０１８６】
【表１９】
0005574938.tif 000024
【０１８７】
・結果と考察
経時変化にともなってＣＯＯＨ基は導入されるが、反応温度１５℃、２５℃までは少量しか導入できず、４５℃で反応が進行しやすくなる。しかしながら、反応温度を４５℃にまで上げると、重合低下が大きく生じてしまうことが分かった。
【０１８８】
また、第１の酸化処理において、ある程度のＮａＣｌＯが添加されてからでないと、ＴＥＭＰＯ酸化が進行しないが、その場合も、重合度の低下が生じてしまい。生地脆化が進行してしまうことが分かった。
【図１】
0005574938.tif 000025
【図２】
0005574938.tif 000026
【図３】
0005574938.tif 000027